Способ получения изготовленного из металла формованного тела с открытыми порами и формованное тело, полученное указанным способом

2
1. Способ получения содержащих металл формованных тел с открытыми порами, в котором содержащее металл формованное тело с открытыми порами в качестве полуфабриката покрывают на его поверхностях частицами из того же металла, из которого образован полуфабрикат, или его покрывают частицами химического соединения металла, из которого изготовлен полуфабрикат, которое можно восстановить или термически или химически разложить при тепловой обработке, и образованного частицами соответствующего металла, полученными химическим восстановлением или тепловым или химическим разложением, и после нанесения покрытия выполняют по меньшей мере одну тепловую обработку, в которой частицы соединяются посредством шеек спекания или мостиков спекания с поверхностью полуфабриката и/или с соседними частицами, так что удельную площадь поверхности полученного формованного тела с открытыми порами повышают по меньшей мере до 30 м/л и/или по меньшей мере в 5 раз по сравнению с исходным материалом непокрытого металлического полуфабриката с тем, что восстанавливающую металл атмосферу или атмосферу, подходящую для разложения, поддерживают при тепловой обработке формованного тела с открытыми порами, покрытого частицами восстанавливаемого или термически или химически разлагаемого химического соединения металла, из которого изготовлен полуфабрикат, по меньшей мере до тех пор, пока не завершится восстановление или тепловое или химическое разложение химического соединения с образованием металла.
2. Способ по п. 1, отличающийся тем, что частицы металла или частицы химического соединения металла используют в виде порошка, порошковой смеси и/или суспензии/дисперсии.
3. Способ по п. 1 или 2, отличающийся тем, что нанесение частиц металла или частиц химического соединения металла в виде порошка, порошковой смеси, суспензии и/или дисперсии выполняют путем погружения, распыления, под давлением, электростатически и/или магнитно.
4. Способ по любому из пп. 1-3, отличающийся тем, что органическое и/или неорганическое связующее используют в растворе, суспензии/дисперсии или в виде порошка для улучшения сцепления частиц.
5. Способ по любому из пп. 1-4, отличающийся тем, что нанесение частиц металла или частиц указанного химического соединения металла повторяют многократно, в частности, по меньшей мере три раза.
6. Способ по любому из пп. 1-5, отличающийся тем, что в случае многократного нанесения покрытия из частиц металла или частиц химического соединения металла, когда применяют связующее, нанесение связующего повторяют многократно, в частности, по меньшей мере три раза.
7. Способ по любому из пп. 1-6, отличающийся тем, что нанесение связующего и нанесение частиц металла или частиц химического соединения металла выполняют на различных сторонах поверхности полуфабриката, в частности, на поверхностях, расположенных противоположно друг другу, с использованием различного количества для получения различной пористости, размера пор и/или удельной площади поверхности.
8. Способ по любому из предшествующих пунктов, отличающийся тем, что Ni, Fe, Cr, Al, Nb, Та, Ti, Mo, Со, В, Zr, Mn, Si, La, W, Cu, Ag, Au, Pd, Pt, Zn, Sn, Bi, Се или Mg используют в качестве металла для полуфабриката и наносимых частиц или
химическое соединение Ni, Fe, Cr, Al, Nb, Та, Ti, Mo, Со, В, Zr, Mn, Si, La, W, Cu, Ag, Au, Pd, Pt, Zn, Sn, Bi, Се или Mg, в частности, соль, оксид, нитрид, гидрид, карбид, сульфид, сульфат, фторид, хлорид, бромид, иодид, фосфат, азид, нитрат, амин, амид, металлоорганический комплекс или соль металлоорганического комплекса используют в качестве металла для полуфабриката и частиц восстанавливаемого, термически или химически разлагаемого соединения этого металла.
9. Способ по любому из предшествующих пунктов, отличающийся тем, что в качестве полуфабриката используют полуфабрикат, который был получен электрохимическим покрытием тела с открытыми порами из полимерного материала соответствующим металлом.
2
10. Формованное тело с открытыми порами, полученное способом по любому из предшествующих пунктов, отличающееся тем, что формованное тело с металлическими частицами, соединенными посредством шеек спекания или мостиков спекания с поверхностью полуфабриката и/или с поверхностью соседних частиц, имеет удельную площадь поверхности по меньшей мере 30 м/л.
11. Формованное тело по предшествующему пункту, отличающееся тем, что размер пор в покрытом и подвергшемся спеканию формованном теле с открытыми порами составляет не более чем 10000 раз от размера используемых частиц.
12. Формованное тело по п. 10 или 11, отличающееся тем, что не более 3 мас. %, предпочтительно не более 1 мас. %, кислорода присутствует в материале формованного тела.